다음 으로 , 발열 층 ( G 2 ) 은 다공 층 ( G 1 ) 의 상부 에 구비 되 어 , 태양광 을 받 아 자체 발열 하 여 상기 한 다공 층 ( G 1 ) 과 보호 층 ( G 3 ) 간 의 융 화 와 혼련 이 자체 적 으로 이루 질 수 있 도록 하 기 위해 부가 되 며 , 상온 에서 는 이 혼련 시간 이 24 시간 이상 으로 길 기 때문 에 , 약 40 ~ 60 ℃ 의 온도 조건 을 제공 하 여 혼련 시간 을 30 분 이내 로 단축 시키 기 위해 구비 되 는 구성 이 다 . 이러 한 발열 층 ( G 2 ) 은 테트라 클로 로 금 ( Ⅲ ) 산 100 중량 부 대비 , 이산화 망간 5 중량 부 및 실리카 겔 3 중량 부를 포함 한다 .